(57)【要約】      （修正有）【課題】透過−散乱型の調光層を用いた調光フィルムにおいて、虹ムラ、及び色変化を伴うムラの発生を抑制でき、偏光フィルターを通して見た場合であっても、ブラックアウトを防止する調光フィルムを提供する。【解決手段】調光層３Ａ，３Ｂと、調光層３Ａ，３Ｂの両側の面に、透明電極２ａ，２ｂと、透明性フィルム基材１ａ，１ｂとをこの順に備え、透明電極２ａ，２ｂを通して調光層３Ａ，３Ｂに印加可能な電圧によってヘイズ（白濁度）を２種類以上に切り替えることができる調光フィルム１０Ａ，１０Ｂであって、透明性フィルム基材１ａ，１ｂの膜厚が２０μｍ以上１００μｍ以下であり、透明性フィルム基材へ波長５８６．４ｎｍの光を０〜５０°の角度で入射させたときのリタデーションが４０００ｎｍ以上２００００ｎｍ以下であり、リタデーションの最大値と最小値の差が５０００ｎｍ以下である調光フィルムとする。【選択図】図１
2018045136.tif 000002
【特許請求の範囲】
【請求項１】
調光層と、前記調光層の両側の面に、透明電極と、透明性フィルム基材とをこの順に備え、前記透明電極を通して前記調光層に印加可能な電圧によってヘイズ（白濁度）を２種類以上に切り替えることができる調光フィルムであって、
前記透明性フィルム基材の膜厚が２０μｍ以上１００μｍ以下であり、
前記透明性フィルム基材へ波長５８６．４ｎｍの光を０〜５０°の角度で入射させたときのリタデーションが４０００ｎｍ以上２００００ｎｍ以下であることを特徴とする調光フィルム。
【請求項２】
前記透明性フィルム基材へ波長５８６．４ｎｍの光を０〜５０°の角度で入射させたときのリタデーションの最大値と最小値の差が５０００ｎｍ以下であることを特徴とする請求項１に記載の調光フィルム。
【請求項３】
前記調光層と前記透明電極の層間にさらに配向膜を備えることを特徴とする請求項１、または２に記載の調光フィルム。
【請求項４】
前記透明性フィルム基材は共重合成分としてポリエーテル成分を含有するポリエステルからなることを特徴とする請求項１〜３のいずれかに記載の調光フィルム。
【請求項５】
前記ポリエステルは、共重合成分として前記ポリエーテル成分を０．１ｍｏｌ％以上５ｍｏｌ％未満含有することを特徴とする請求項４に記載の調光フィルム。
【請求項６】
前記ポリエーテル成分の数平均分子量が５００以上１００００以下であることを特徴とする請求項４、または５に記載の調光フィルム。
【請求項７】
前記調光層は、３次元網目構造の高分子ネットワークの内部に形成された空隙内に配置される液晶分子か、または高分子マトリックス中に分散配置される液晶材料中に含まれる液晶分子を含むことを特徴とする請求項１〜６のいずれかに記載の調光フィルム。
【請求項８】
前記調光層の厚みが５μｍ以上５０μｍ以下であることを特徴とする請求項１〜７のいずれかに記載の調光フィルム。
【請求項９】
請求項１〜８のいずれかに記載の調光フィルムを備え、該調光フィルムにおける前記透明電極に電圧を印加可能な交流電源と、前記透明電極に前記交流電源の電圧を印加するか否かを切り替えるスイッチを備えることを特徴とする調光装置。
【請求項１０】
請求項９に記載の調光装置を備え、該調光装置の少なくとも一方の面の前記透明性フィルム基材上に、透明性接着層を介して、透明性ガラスを備えることを特徴とするスクリーン。
【発明の詳細な説明】
【技術分野】
【０００１】
本発明は、液晶を用いる調光層を備えた調光フィルム、及び該調光フィルムを用いる調光装置並びにスクリーンに関する。
【背景技術】
【０００２】
液晶調光フィルムは、液晶を使い、電源のオン／オフで「透明」と「白濁」を瞬時に切り替え、透過する光をコントロールするフィルムであり、遮光機能や赤外線カット、紫外線カット機能を有し、また、映像投影スクリーンとしての機能も有している。尚、調光フィルムの白濁度（曇り度）は通常ヘイズ（Ｈａｚｅ）と呼ばれる。
【０００３】
液晶調光フィルム（以下、調光フィルム）にはノーマルモードとリバースモードの２型式がある。前者は図１に示すように、液晶分子を高分子で包み込んだ高分子液晶複合膜を調光層（３Ａまたは３Ｂ）とし、該調光層を両側から透明導電膜による透明電極２ａ、２ｂを介してフィルム基材１ａ、１ｂで鋏持した構造を有している。リバースモードは図２に示すように、前記調光層（３Ａまたは３Ｂ）と透明電極２ａ、２ｂの層間にさらに配向膜９ａ、９ｂを備えている。
【０００４】
上記高分子液晶複合膜に用いられる高分子液晶にはいくつかの種類があるが、代表的なものとして高分子ネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）と呼ばれるタイプ（特許文献１）、高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ）と呼ばれるタイプ（特許文献２）が提案されている。
【０００５】
図３はＰＮＬＣ型調光層３Ａを備えるノーマルモードの調光フィルム１０Ａの構造と挙動を示す模式断面図である。ＰＮＬＣ型では、液晶分子５は高分子ネットワーク４と呼ばれる３次元網目構造の内部に形成された空隙内に配置されている。図４はＰＤＬＣ型調光層３Ｂを備えるノーマルモードの調光フィルム１０Ｂの構造と挙動を示す模式断面図である。ＰＤＬＣ型では、液晶分子８を含む液晶材料７は高分子マトリックス６の中に分散配置されている。
【０００６】
図３（ａ）、図４（ａ）は、各々ＰＮＬＣ型、ＰＤＬＣ型で交流電源１１オフ時の状態を示しており、液晶分子５、８はランダムに配列しているため入射光２１は高分子と液晶の界面で多重散乱され、散乱光２２が顕著となって高ヘイズ状態となり白濁化する。図３（ｂ）、図４（ｂ）は、各々ＰＮＬＣ型、ＰＤＬＣ型で交流電源１１オン時の状態であり、液晶分子５、８は電界に沿って配列するため光散乱がなくなり、透明な低ヘイズ状態となる。
【０００７】
図５はＰＮＬＣ型調光層３Ａを備えるリバースモードの調光フィルム２０Ａの構造と挙動を示す模式断面図である。リバースモードの調光フィルム２０Ａは、調光層３Ａの両側で、調光層３Ａと透明電極２ａ、２ｂの間に配向膜９ａ、９ｂを備えている。配向膜９ａ、９ｂはいわゆる垂直配向膜であり、調光層３Ａに電圧を印加していないときに（図５（ａ））液晶分子５の長手方向が配向膜９ａ、９ｂの法線方向に沿うように液晶分子５を配向する。このため、調光層３Ａに電圧を印加していないときに低ヘイズ状態となり透明性が高くなる。一方、調光層３Ａに電圧を印加したときは（図５（ｂ））、液晶分子５の向きは不規則となり高ヘイズ状態となって白濁化する。
【０００８】
ＰＤＬＣ型調光層３Ｂを備えるリバースモードの調光フィルム２０Ｂ（図２）の構造と
挙動についても図５の場合と同様であるので、説明を省略する。
【先行技術文献】
【特許文献】
【０００９】
【特許文献１】米国特許第５３０４３２３号明細書
【特許文献２】米国特許第４６８８９００号明細書
【特許文献３】特開２０１５−１９７６３７号公報
【発明の概要】
【発明が解決しようとする課題】
【００１０】
調光フィルムのフィルム基材としては、透明性、耐熱性、取り扱いやすさ、強度及びコストの点から、二軸延伸ポリエチレンテレフタレート（ＰＥＴ）フィルム、ポリカーボネート（ＰＣ）フィルムなどが特に好ましい。しかしながらこれらの材料はいわゆる複屈折性（屈折率異方性）を有しているため、下記（１）、（２）の現象が発生し、調光フィルムの視覚的な品質を損なうことがあった。
（１）特に調光フィルムを斜めから観察したときに「虹ムラ」と称される干渉色や色変化を伴うムラが発生する現象。
（２）特に偏光サングラス等の偏光フィルターを通して見た場合に、偏光軸の関係に起因する「ブラックアウト」と称される、画面が見えなくなる現象。
【００１１】
また、特許文献３には、透明性、散乱性のコントラストに優れたＰＤＬＣ型調光層が開示されているが、曲面へ貼り合わせた場合に虹ムラが発生する問題があった。
【００１２】
本発明は、上記のような問題を解決するためになされたもので、ＰＮＬＣ型やＰＤＬＣ型などの透過−散乱型の調光層を用いた調光フィルムにおいて、虹ムラ及び色変化を伴うムラの発生を抑制し、さらに偏光サングラス等の偏光フィルターを通して見た場合であってもブラックアウトを防止することができる調光フィルム、及び該調光フィルムを用いる調光装置並びにスクリーンを提供することを目的とするものである。
【課題を解決するための手段】
【００１３】
上述の問題を解決するために、請求項１に記載の発明は、調光層と、前記調光層の両側の面に、透明電極と、透明性フィルム基材とをこの順に備え、前記透明電極を通して前記調光層に印加可能な電圧によってヘイズ（白濁度）を２種類以上に切り替えることができる調光フィルムであって、
前記透明性フィルム基材の膜厚が２０μｍ以上１００μｍ以下であり、
前記透明性フィルム基材へ波長５８６．４ｎｍの光を０〜５０°の角度で入射させたときのリタデーションが４０００ｎｍ以上２００００ｎｍ以下であることを特徴とする調光フィルムとしたものである。
【００１４】
請求項２に記載の発明は、前記透明性フィルム基材へ波長５８６．４ｎｍの光を０〜５０°の角度で入射させたときのリタデーションの最大値と最小値の差が５０００ｎｍ以下であることを特徴とする請求項１に記載の調光フィルムとしたものである。
【００１５】
請求項３に記載の発明は、前記調光層と前記透明電極の層間にさらに配向膜を備えることを特徴とする請求項１、または２に記載の調光フィルムとしたものである。
【００１６】
請求項４に記載の発明は、前記透明性フィルム基材は共重合成分としてポリエーテル成分を含有するポリエステルからなることを特徴とする請求項１〜３のいずれかに記載の調光フィルムとしたものである。
【００１７】
請求項５に記載の発明は、前記ポリエステルは、共重合成分として前記ポリエーテル成分を０．１ｍｏｌ％以上５ｍｏｌ％未満含有することを特徴とする請求項４に記載の調光フィルムとしたものである。
【００１８】
請求項６に記載の発明は、前記ポリエーテル成分の数平均分子量が５００以上１００００以下であることを特徴とする請求項４、または５に記載の調光フィルムとしたものである。
【００１９】
請求項７に記載の発明は、前記調光層は、３次元網目構造の高分子ネットワークの内部に形成された空隙内に配置される液晶分子か、または高分子マトリックス中に分散配置される液晶材料中に含まれる液晶分子を含むことを特徴とする請求項１〜６のいずれかに記載の調光フィルムとしたものである。
【００２０】
請求項８に記載の発明は、前記調光層の厚みが５μｍ以上２０μｍ以下であることを特徴とする請求項１〜７のいずれかに記載の調光フィルムとしたものである。
【００２１】
請求項９に記載の発明は、請求項１〜８のいずれかに記載の調光フィルムを備え、該調光フィルムにおける前記透明電極に電圧を印加可能な交流電源と、前記透明電極に前記交流電源の電圧を印加するか否かを切り替えるスイッチを備えることを特徴とする調光装置としたものである。
【００２２】
請求項１０に記載の発明は、請求項９に記載の調光装置を備え、該調光装置の少なくとも一方の面の前記透明性フィルム基材上に、透明性接着層を介して、透明性ガラスを備えることを特徴とするスクリーンとしたものである。
【発明の効果】
【００２３】
本発明によれば、透明性フィルム基材の厚さを２０μｍ以上１００μｍ以下とし、波長５８６．４ｎｍの光を０〜５０°の角度で入射させたときのリタデーションが４０００ｎｍ以上２００００ｎｍ以下である透明性フィルム基材としたので、虹ムラ及び色変化を伴うムラの発生を抑制でき、さらに偏光サングラス等の偏光フィルターを通して見た場合であってもブラックアウトを防止する調光フィルム、及び該調光フィルムを用いた調光装置並びにスクリーンを得ることができる。
【図面の簡単な説明】
【００２４】
【図１】ノーマルモードの調光フィルムの層構成を示す模式断面図である。
【図２】リバースモードの調光フィルムの層構成を示す模式断面図である。
【図３】ＰＮＬＣ型調光層を備えるノーマルモードの調光フィルムの構造と挙動を示す模式断面図である。（ａ）電源オフ時（ｂ）電源オン時。
【図４】ＰＤＬＣ型調光層を備えるノーマルモードの調光フィルムの構造と挙動を示す模式断面図である。（ａ）電源オフ時（ｂ）電源オン時。
【図５】ＰＮＬＣ型調光層を備えるリバースモードの調光フィルムの構造と挙動を示す模式断面図である。（ａ）電源オフ時（ｂ）電源オン時。
【図６】本発明で規定する透明性フィルム基材への入射角と透明性フィルム基材のリタデーションを説明するための斜視図である。
【図７】本発明の調光装置を用いるスクリーンの構成例を示す模式側面図である。
【発明を実施するための形態】
【００２５】
以下、本発明の実施形態に係る調光フィルムを詳細に説明する。尚、同一の構成要素については便宜上の理由がない限り同一の符号を付け、重複する説明は省略する。また、以下の説明で用いる図面は、特徴をわかりやすくするために、特徴となる部分を拡大して示
している場合があり、各構成要素の寸法比率などは実際と同じではない。
【００２６】
本発明の実施形態に係る調光フィルムのうち、ノーマルモードの調光フィルム（１０Ａまたは１０Ｂ）は図１に示す層構成を有しており、従来の調光フィルムの層構成と同じである。本構成において、透明電極２ａ、２ｂを通して調光層（３Ａまたは３Ｂ）に電圧を印加することができ、調光フィルム（１０Ａまたは１０Ｂ）のヘイズ（白濁度）を２種類以上に切り替えることができる。ここで２種類「以上」とするのは、交流電源のオン・オフに加えて実効電圧を可変とすることにより、光の透過・散乱の程度を変化させ、ヘイズを多様に変化させることができるからである。
【００２７】
本発明の調光フィルムにおけるフィルム基材（以下、フィルム基材と略する）の膜厚は、化学的及び物理的に強固で十分な硬度、耐久性を有し、かつ高い透明性を維持するために２０μｍ以上１００μｍ以下であることが好ましい。
【００２８】
本発明の調光フィルムのフィルム基材として特に好ましい二軸延伸ポリエチレンテレフタレートフィルム、ポリカーボネートフィルムなどは、複屈折性を有しているため、通常、フィルム内を光が通過するとリタデーション（位相差）が生じる。これに起因して上述の虹ムラやブラックアウトの現象が生じる。
【００２９】
リタデーション（Ｒｅ）は、複屈折性を有するフィルム基材の面内において最も屈折率が大きい方向（遅相軸方向）の屈折率（Ｎｘ）と、遅相軸方向と直交する方向（進相軸方向）の屈折率（Ｎｙ）と、前記フィルム基材の厚み（ｄ）とにより、下記式（１）によって表される。
リタデーション（Ｒｅ）＝（Ｎｘ−Ｎｙ）×ｄ    ・・・・ 式（１）
【００３０】
本発明の調光フィルムにおけるフィルム基材では、フィルム基材へ波長５８６．４ｎｍの光を０〜５０°の角度で入射させたときのリタデーションが４０００ｎｍ以上２００００ｎｍ以下であることとする。
【００３１】
図６は、本発明で規定するフィルム基材への入射角θとフィルム基材のリタデーションを説明するための斜視図である。バンドパスフィルタ（図示せず）によって波長選択された測定光３１ａ、３１ｂは、各々偏光子３２ａ、３２ｂを通過して、フィルム基材１の遅相軸（Ｎｘ）、進相軸（Ｎｙ）に平行な方向に振動する偏光となり、フィルム基材１、さらに検光子３３ａ、３３ｂを通過して受光素子３４ａ、３４ｂに入射する。受光素子３４ａ、３４ｂに入射したＮｘ、Ｎｙ方向に対応する偏光はリタデーション計測部３５へ送られ、リタデーションが求められる。尚、測定光３１ａ、３１ｂは、同一の光源から放射された光で、ビームスプリッタによって分離された光であることが好ましい。
【００３２】
本発明の調光フィルムにおけるフィルム基材は、フィルム基材への波長５８６．４ｎｍの光の垂直入射（入射角０°）のみではなく、０〜５０°の入射角度で斜め入射させたときのリタデーションによって規定する。図６には、フィルム基材１を傾斜させ、斜め入射させた場合を図示している。ここで、入射角θは、フィルム基材１の傾き角Ｔに等しい。
【００３３】
リタデーションを表わす式（１）において、ｄは光がフィルム内を進行する距離を表わしており、フィルム基材１をＴ（＝θ）傾けた場合は、ｄ／Ｃｏｓθとなり、垂直入射の場合よりも長くなる。従って、Ｎｘ、Ｎｙが一定であれば、フィルム基材１の傾き角を大きくするほどリタデーションが大きくなるが、実際はＮｘは入射角によって変化するため、リタデーションは傾き角とともに単調に大きくなることはない。
【００３４】
本発明の調光フィルムにおけるフィルム基材では、さらに上記測定条件下で測定したリ
タデーションの最大値と最小値の差が５０００ｎｍ以下であることが好ましい。
本発明の調光フィルムにおけるフィルム基材で規定する測定条件下でのリタデーション値の有効性は実施例において示す。
【００３５】
本発明の調光フィルムにおけるフィルム基材では、共重合成分としてポリエーテル成分を含有するポリエステルからなることが好ましい。これにより、フィルム製造の延伸時に応力が発生しＮｙが大きくなってリタデーションが本発明で規定する範囲外に過小になる事態を回避することができる。
【００３６】
前記ポリエステルは、その全酸成分を１００ｍｏｌ％としたとき、共重合成分としてポリエーテル成分を０．１ｍｏｌ％以上５ｍｏｌ％未満含有することが好ましい。０．１ｍｏｌ％未満であると、前記のポリエーテル成分を含有する効果が失われる。一方、５ｍｏｌ％以上であると安定した延伸フィルムを製造することが難しくなる。
【００３７】
前記ポリエーテル成分の数平均分子量は５００以上１００００以下であることが好ましい。数平均分子量が５００未満であると前記のポリエーテル成分を含有する効果が小さくなる。一方、１００００以上であると安定した延伸フィルムを製造することが難しくなるとともに、コスト的にも不利となる。
【００３８】
本発明の調光フィルムにおける調光層は、３次元網目構造の高分子ネットワークの内部に形成された空隙内に配置される液晶分子か、または高分子マトリックス中に分散配置される液晶材料中に含まれる液晶分子を含むことが好ましい。従って、ＰＮＬＣ型及びＰＤＬＣ型の高分子液晶複合膜を調光層として用いることができる。
【００３９】
本発明の調光フィルムにおける調光層の厚みは、５μｍ以上５０μｍ以下が好ましく、１０μｍ以上２５μｍ以下であることがより好ましい。調光層の厚みが５μｍ未満になると、ショートを引きおこしやすい傾向があり、また、透明電極とのラミネートがしにくくなる傾向にある。厚みが５０μｍを超えると応答性が低下する。
【００４０】
本発明の調光装置は、本発明の調光フィルムを備え、透明電極に電圧を印加可能な交流電源と、透明電極に該交流電源からの電圧を印加するか否かを切り替えるスイッチを備える調光装置である。従って基本的な形態は、図３〜図５に示す、調光フィルムと交流電源とをスイッチを経由して接続した形態に等しい。尚、交流電源は、その実効電圧を変化させうる可変電源であることが好ましい。これは、既述のように、光の透過・散乱の程度を制御し、ヘイズを多様に変化させることができるからである。
【００４１】
本発明のスクリーンは、前記本発明の調光装置を備え、該調光装置の少なくとも一方の面のフィルム基材上に、透明性接着層を介して、透明性ガラスを備えるスクリーンである。図７では、調光装置３０の両側の面のフィルム基材１ａ、１ｂ上に、透明性接着層４１ａ、４１ｂを介して、透明性ガラス４２ａ、４２ｂを備える形態を示している。
【００４２】
本発明のスクリーンでは、電源の切り替えにより調光フィルムが透明となったときは透明なガラスとなりガラスの向こう側を視認することができる。また、白濁し不透明となったときはガラスに投影した画像を視認できるスクリーンとして機能する。また、可変電源を使用することにより、それらの中間的な状態を作り出すことができる。
【実施例】
【００４３】
以下、本発明の実施例を説明するが、本発明はこれらの実施例に限定されるものではない。
はじめに、実施例１、２、及び比較例１、２で作製した調光フィルムの材料と作製方法
を述べる。
【００４４】
＜実施例１＞
フィルム基材１ａ、１ｂとしてＰＥＴフィルム１（膜厚４０μｍ）を用意し、それらの一方の面に、透明電極として膜厚０．１μｍのＩＴＯ（酸化インジウムスズ）をスパッタリング法で成膜し、２シートの導電性フィルムを作製した。次に、前記２シートの導電性フィルムの一方のＩＴＯ膜側にＰＮＬＣ型調光層を積層し、さらに他方の導電性フィルムを、ＩＴＯ膜側を調光層側として積層し、実施例１の調光フィルムを得た。尚、ＰＥＴフィルムとしては、東洋紡績株式会社製コスモシャイン（登録商標）のラインアップ製品の採用が好適である。
【００４５】
前記ＰＥＴフォルム１は垂直方向を０°とした時、０〜５０°の角度で入射させたときのリタデーションが５１０１〜７７３２ｎｍであった。リタデーションは、ＫＯＢＲＡ−ＷＲ（王子計測機器株式会社製）により５８６．４ｎｍの波長の光を用いて測定した。        
【００４６】
＜実施例２＞
実施例１の層構成に加えて、調光層と透明電極との間に、配向膜としてポリイミドを挿入し、実施例２の調光フィルムを得た。配向層の厚さは０．１μｍとした。
【００４７】
＜比較例１＞
実施例１の層構成で、ＰＥＴフィルム１の代わりにリタデーション値が小さいＰＥＴフィルム２に置き換えた。実施例１と同様に測定を行ったＰＥＴフィルム２の０から５０°までのリタデーションは３１０５〜７１７３ｎｍであった。
【００４８】
＜比較例２＞
実施例１の層構成で、ＰＥＴフィルム１の代わりにリタデーション値が小さいＰＣフィルムに置き換えた。実施例１と同様に測定を行ったＰＣフィルムの０から５０°までのリタデーションは５６２〜１８５５ｎｍであった。
【００４９】
＜虹ムラ、色変化を伴うムラの測定、評価方法＞
３波長型蛍光管の光を通して実施例または比較例の調光フィルムを正面、及び斜め方向から、フィルムがまっすぐな状態、折れ曲がらない程度に湾曲させて観察を行ない、虹ムラ、色変化を伴うムラの発生について、以下のように判定した。
○：いずれの方向から観察しても虹ムラ、色変化を伴うムラの発生が見られない。
×：観察する方向により虹ムラ、色変化を伴うムラの発生が見られる。
【００５０】
＜ブラックアウトの測定、評価方法＞
ディスプレイに実施例または比較例の調光フィルムを貼り合せ、０°、４０°方向から偏光板を通して目視観察を行った。目視観察する際に偏光板を０〜３６０°回転させ、ブラックアウトの発生について以下のように判定した。
○：偏光板を０〜３６０°回転させてもブラックアウトの発生が見られない。
×：偏光板を０〜３６０°回転させるとある角度でブラックアウトの発生が見られる。
【００５１】
＜評価結果＞
表１に評価結果を示す。実施例１は図３のノーマルモードの形態であり、実施例２はポリイミドを配向膜とした図５のリバースモードの形態であるが、リタデーションの範囲と差が本発明で規定した範囲にあるため、虹ムラは発生せず、ブラックアウトも発生せず、色変化を伴うムラも小さかった。これに対し、リタデーションの範囲が本発明で規定する範囲から外れた比較例１、２においては前記の３評価項目ともに劣悪な結果となった。
【００５２】
【表１】
2018045136.tif 000003
【産業上の利用可能性】
【００５３】
本発明は、調光フィルムの視覚的な品質を向上するため、映像投影スクリーンとして用いることが有用である。例えば、建物の窓、パーテーション等の視野遮断可能なスクリーンとして用いることができる。また、公告板、ショーウインドウ、プロジェクション等のディスプレイ用途にも応用することができる。
【符号の説明】
【００５４】
１、１ａ、１ｂ・・・フィルム基材
２ａ、２ｂ・・・透明電極
３Ａ・・・・・・調光層（ＰＮＬＣ型）
３Ｂ・・・・・・調光層（ＰＤＬＣ型）
４・・・・・・・高分子ネットワーク
５、８・・・・・液晶分子
６・・・・・・・高分子マトリックス
７・・・・・・・液晶材料
９ａ、９ｂ・・・配向膜
１０Ａ・・・・・調光フィルム（ＰＮＬＣ型、ノーマルモード）
１０Ｂ・・・・・調光フィルム（ＰＤＬＣ型、ノーマルモード）
１１・・・・・交流電源
１２・・・・・スイッチ
２０Ａ・・・・調光フィルム（ＰＮＬＣ型、リバースモード）
２０Ｂ・・・・調光フィルム（ＰＤＬＣ型、リバースモード）
２１・・・・・入射光
２２・・・・・散乱光
２３・・・・・透過光
３０・・・・・調光装置
３１ａ、３１ｂ・・・測定光
３２ａ、３２ｂ・・・偏光子
３３ａ、３３ｂ・・・検光子
３４ａ、３４ｂ・・・受光素子
３５・・・・・リタデーション計測部
Ｎｘ・・・・・遅相軸方向の屈折率
Ｎｙ・・・・・進相軸方向の屈折率
θ・・・・・・入射角
Ｔ・・・・・・フィルム基材の傾き角
ｄ・・・・・・フィルム基材の膜厚
４０・・・・・スクリーン
４１ａ、４１ｂ・・・透明性接着層
４２ａ、４２ｂ・・・透明ガラス
４３・・・・・プロジェクタ
４４・・・・・投影光
【図１】
2018045136.tif 000004
【図２】
2018045136.tif 000005
【図３】
2018045136.tif 000006
【図４】
2018045136.tif 000007
【図５】
2018045136.tif 000008
【図６】
2018045136.tif 000009
【図７】
2018045136.tif 000010